(57)【要約】【課題】軽く滑らかなパイル表面を持つカットパイル織物。【解決手段】第１の態様としてパイル糸にフッ素樹脂繊維とフッ素樹脂繊維以外の繊維とを合糸して用いる。後者にはナイロン繊維が好ましい。フッ素樹脂繊維の繊維径は、１０〜４５μｍが推奨される。フッ素樹脂繊維とその他の繊維との合糸比率は、体積基準で１／６〜６／１の範囲がよい。第２の態様として、単糸径が２５〜４５μｍのフッ素樹脂繊維を用いる。どちらも、摺動部材として好適である。電気掃除機の吸込口４周りに本カットパイル織物を取り付けると、吸込口４を滑らかに移動させ作動初期の操作力を軽く電気掃除機が使いやすくなる。【選択図】  図１
2005060852.tif 000002
【特許請求の範囲】
【請求項１】
パイル糸にフッ素樹脂繊維とフッ素樹脂繊維以外の繊維とが、合糸されて用いられていることを特徴とするカットパイル織物。
【請求項２】
フッ素樹脂繊維以外の繊維として、ナイロン繊維が合糸されていることを特徴とする請求項１に記載のカットパイル織物。
【請求項３】
パイル糸を構成するフッ素樹脂繊維とフッ素樹脂繊維以外の繊維との合糸比率が、体積基準で１／６〜６／１の範囲であることを特徴とする請求項１又は２に記載のカットパイル織物。
【請求項４】
パイル糸に合糸されたフッ素樹脂繊維の単糸径が、１０〜４５μｍの範囲であることを特徴とする請求項１、２又は３に記載のカットパイル織物。
【請求項５】
パイル糸にフッ素樹脂繊維が主体として用いられており、フッ素樹脂繊維の単糸径が、２５〜４５μｍの範囲であることを特徴とするカットパイル織物。
【請求項６】
パイル糸の繊維径が、２００〜５００μｍの範囲であることを特徴とする請求項１〜５のいずれかに記載のカットパイル織物。
【請求項７】
パイル糸が、マルチフィラメントによって構成されていることを特徴とする請求項１〜６のいずれかに記載のカットパイル織物。
【請求項８】
パイル密度が、単糸本数で７０，０００〜１６０，０００本／２５ｍｍ平方の範囲内であることを特徴とする請求項１〜７のいずれかに記載のカットパイル織物。
【請求項９】
パイル部分を含む織物の厚さが２〜５．５ｍｍの範囲であることを特徴とする請求項１〜８のいずれかに記載のカットパイル織物。
【請求項１０】
フッ素樹脂繊維が、ポリ４フッ化エチレン（ＰＴＦＥ）、４フッ化エチレン−６フッ化プロピレン共重合体（ＦＥＰ）、４フッ化エチレン−パーフロロアルコキシ基共重合体（ＰＦＡ）、４フッ化エチレン−オレフイン共重合体（ＥＴＦＥ）及びポリフッ化ビニリデン（ＰＶＤＦ）からなる群の中から選ばれる、１又は複数の種類のフッ素樹脂を主体としてなることを特徴とする請求項１〜９のいずれかに記載のカットパイル織物。
【請求項１１】
表面を対峙して相対的に摺動する物体の一方の表面に取り付けられて対峙する他方の表面を摺動する摺動部材であって、かつ、請求項１〜１０のいずれかに記載のカットパイル織物からなることを特徴とする摺動部材。
【請求項１２】
請求項１１に記載の摺動部材（１）が、電気掃除機用吸込具（２）の被掃除面に摺動接触する面（３）に取り付けられていることを特徴とする電気掃除機用吸込具。
【発明の詳細な説明】
【０００１】
【発明が属する技術分野】
本発明は、各種物体間の摺動部材として好ましく用いられるカットパイル織物、前記カットパイル織物からなる摺動部材、前記摺動部材を用いた電気掃除機用吸込具に関する。なお、パイル織物は、地糸とは別にパイル用のたて又はよこ糸を使って織物の表面に糸（糸房を含む）のループ（環）を織り込んだ織物のことをいう。また、地糸からなる織物部分をバッキング基布と、ループを形成する糸のことをパイル糸と、ループ部分をカットして立毛（起毛）状態にした織物をカットパイル織物という。また、カットパイル織物の製織方法として、上下に地糸によりバッキング基布を織りながらパイルとなる部分をたて方向に上下交互に組み込み、最後に基布の間を切り開くことで同時に２反分を織る方法もある。
【０００２】
【従来の技術】
対峙して摺動する物体表面の間では、円滑な摺動作用を保持するために、一方の物体表面に取り付けて他方の表面を摺動させる摺動部材を利用することが多い。日常的な例として、電気掃除機の吸込具（床ブラッシ、吸込ノズル面等ともいう）があげられる。例えば、特開平０２−２９５５２７号公報には、床に接する吸込口の下面にカットパイル状の紡績布からなる起毛布を取り付けた電気掃除機用吸込具が開示されている。前記紡績布のパイルは、太さは０．１（単位不明）以下の極細繊維（径＜１０μｍの繊維をいう）を用い高密度に形成して４〜６ｍｍの長さに設定し、被掃除面と接した時に同面に対して当接の感触が軟らかくて良くなじむためその表面を雑巾で拭いているごとく作用し、さらには硬質平面を磨く作用も発生するとしている。
【０００３】
【特許文献１】特開平０２−２９５５２７号公報
【発明が解決しようとする課題】
前記のように摺動部材を改良することにより、例えば電気掃除機のケースではソフト感触が得られるようになったが、もっと軽く滑らかに操作したいという要望が根強かった。本発明は、この様な要望に応える目的で研究し、試作・試験を繰り返した結果完成されたものである。
【０００４】
【課題を解決するための手段】
本発明は、前記課題を解決するために、第１の態様としてパイル糸にフッ素樹脂繊維とフッ素樹脂繊維以外の繊維とが、合糸されて用いられていることを特徴とするカットパイル織物を開示する。パイル糸に合糸されるフッ素樹脂繊維以外の繊維として、ナイロン繊維あるいはナイロン繊維を含む繊維の混用が望ましい。本発明カットパイル織物では、パイル糸を構成するフッ素樹脂繊維とフッ素樹脂繊維以外の繊維との合糸比率として、一般に、体積基準で１／６〜６／１の範囲が好適である。パイル糸に合糸されるフッ素樹脂繊維の単糸径は１０〜４５μｍの範囲が好ましい。
次に第２の態様として、パイル糸にフッ素樹脂繊維が主体として用いられており、フッ素樹脂繊維の単糸径が、２５〜４５μｍの範囲であるカットパイル織物を開示する。
第１、第２の態様ともに、パイル糸の繊維径は２００〜５００μｍの範囲が好適である。また、パイル糸はマルチフィラメントによって構成するとよい。通常、パイル密度は、単糸本数で７０，０００〜１６０，０００本／２５ｍｍ平方の範囲が好ましく、パイル部分を含む織物の厚さは２〜５．５ｍｍの範囲がよい。このうち、フッ素樹脂繊維には、ポリ４フッ化エチレン（ＰＴＦＥ）、４フッ化エチレン−６フッ化プロピレン共重合体（ＦＥＰ）、４フッ化エチレン−パーフロロアルコキシ基共重合体（ＰＦＡ）、４フッ化エチレン−オレフイン共重合体（ＥＴＦＥ）及びポリフッ化ビニリデン（ＰＶＤＦ）からなる群の中から選ばれる、１又は複数の種類のフッ素樹脂を好ましく利用できる。
【０００５】
また、本発明カットパイル織物は、表面を対峙して相対的に摺動する物体の一方の表面に取り付けられて対峙する他方の表面を摺動する摺動部材として好適である。なかでも図１に例示されているように、前記の摺動部材１を電気掃除機用吸込具２の被掃除面に摺動接触する面３に取り付けて用いるとよい。
【０００６】
【発明の実施の形態】
以下、本発明の実施の形態について具体例を挙げながら説明する。本発明に係るカットパイル織物は、主として摺動部材に利用することを目的に製造されるものである。第１の態様としてはパイル糸にフッ素樹脂繊維とフッ素樹脂繊維以外の繊維とが合糸されて用いられている。
【０００７】
フッ素樹脂繊維の単糸径は、１０〜４５μｍの範囲が推奨される。単糸径が１０μｍ未満の場合、合糸後であっても繊維が柔らかいために繰り返し摺動され加圧されると立毛するパイル糸が寝たままになりやすい。また、単糸径が４５μｍを超えると糸としての取り扱いがしにくくなるといった欠点を持つ。
【０００８】
フッ素樹脂繊維以外の繊維としては、使用目的に応じてナイロン、ポリエステル、ビニロンなどの有機合成繊維、ガラス繊維、炭素繊維などの無機繊維、綿、麻、羊毛、絹などの天然繊維の中から適宜に選択して使用することができる。これらのなかではナイロン繊維が好ましい。フッ素樹脂繊維のみで構成されたカットパイル織物は摩擦係数が小さいが繊維が柔らかいため、摺動、加圧を繰り返すと次第にパイル糸が倒れたままになって性能が低下し見た目も悪くなるという欠点がある。ナイロン繊維は、フッ素樹脂繊維よりも硬く摩擦係数がフッ素樹脂繊維ほどではないが比較的小さいという特長があるので、フッ素樹脂繊維と合糸してパイル糸に使用しても織物の摩擦係数はさほど大きくならずに立毛の回復性を得ることができる。さらに、一般にフッ素樹脂繊維に比べるとナイロン繊維の方が安価でありコスト的に有利である。
【０００９】
フッ素樹脂繊維と合糸する繊維の種類は複数であってもよいが、合糸する繊維の種類が多いと撚糸の工程が複雑になるだけではなく、それぞれの特性を活かしたカットパイル織物が得られにくくなるので、せいぜい５種類までの方がよい。
【００１０】
前記のフッ素樹脂繊維とフッ素樹脂繊維以外の繊維との合糸比率は、体積基準で１／６〜６／１の範囲が好適である。フッ素樹脂繊維の比率がこれよりも多ければ、立毛の回復性が悪くなり、少なければ摩擦係数が高くなる傾向がある。
【００１１】
次に、第２の態様としてのカットパイル織物は、パイル糸にフッ素樹脂繊維が主体として用いられており、フッ素樹脂繊維の単糸径が２５〜４５μｍの範囲である。単糸径が２５μｍ未満の場合、繊維が柔らかいために繰り返し摺動され加圧されると立毛するパイル糸が寝たままになりやすい。また、４５μｍを超えると糸としての取扱いがしにくくなるといった欠点を持つ。
【００１２】
また、第１の態様、第２の態様ともにパイル糸の繊維径は２００〜５００μｍの範囲が好適である。繊維径が２００μｍ以下であるとパイル織物の製織時の生産性が悪くなり、５００μｍ以上であるとパイル織物の凹凸が目立つようになってしまう。また、パイル糸は、モノフィラメント、マルチフィラメント、紡績糸のいずれであってもよいが、紡績糸は短い繊維が脱落しやすく、モノフィラメントはパイル糸として加工する際の生産性が悪くなるので、マルチフィラメントが好ましい。パイル糸の密度は、単糸本数で７０，０００〜１６０，０００本／２５ｍｍ四方の範囲が好適である。密度がこれよりも多ければソフト感覚が得られにくくなってしまい、少なければ耐摩耗性が悪い。また、カットパイル織物の厚さは、２〜５．５ｍｍの範囲が好適である。厚さがこれよりも厚ければ掃除機用吸込具に使用した際、空気流入量がばらついてしまい、薄ければ摩擦係数が高くなる傾向がある。
【００１３】
フッ素樹脂繊維としては、通常、重合体の繰り返し構造単位の９０％以上が、主鎖又は側鎖にフッ素原子を１個以上含むモノマーで構成された繊維を用いる。
フッ素原子数の多いモノマーで構成された繊維ほど摺動性がよく好ましいからである。このようなフッ素樹脂として、例えば、ポリ４フッ化エチレン（ＰＴＦＥ）、４フッ化エチレン−６フッ化プロピレン共重合体（ＦＥＰ）、４フッ化エチレン−パーフロロアルコキシ基共重合体（ＰＦＡ）、４フッ化エチレン−オレフイン共重合体（ＥＴＦＥ）及びポリフッ化ビニリデン（ＰＶＤＦ）からなる群の中から選ばれた、１又は複数の種類からなるフッ素樹脂系繊維が好適である。
【００１４】
前記したカットパイル織物は、摩擦係数が小さく表面からの圧力に対し立毛回復性に優れているのでとくに摺動部材として好適である。例えば、図１に例示した電気掃除機用吸込具２において、吸込口４があって被掃除面に摺動接触する面３の摺動部材１として用いることにより、優れた性能を発揮する。
【００１５】
【実施例】
実施例１
単糸径が２８．６μｍ（１４．８ｄｔｅｘ）、フイラメント数９０本のポリ４フッ化エチレンのマルチフィラメントをパイル糸に用い、カットパイル織物を製織した。パイル糸としての繊維径は、２７０μｍであった。パイル密度は、１５９，０００本／２５ｍｍ平方にした。バッキング基布には、たて・よこともメタアラミドのスパン糸を用いた。製織の後、シャーリング処理を行い、パイル部分を含む織物の厚さを３．８ｍｍとした。
【００１６】
比較例１
単糸径が１６．６μｍ（５．５ｄｔｅｘ）、フイラメント数２００本の４フッ化エチレン・オレフィン共重合体のマルチフイラメントをパイル糸として用い、カットパイル織物を製織した。パイル糸としての繊維径は、２３５μｍであった。パイル密度は、８６，０００本／２５ｍｍ平方にした。バッキング基布には、たて・よこともメタアラミドのスパン糸を用いた。製織の後、シャーリング処理を行い、パイル部分を含む織物の厚さを２．２ｍｍとした。
【００１７】
実施例２
単糸径が２８．６μｍ（単糸繊度が１４．８ｄｔｅｘ）、フィラメント数６０本のポリ４フッ化エチレンのマルチフィラメントと、単糸径が３３μｍ（９．８ｄｔｅｘ）、フィラメント数４８本のナイロンマルチフィラメントとを１／３の比率で合糸し、パイル糸として用いてカットパイル織物を製織した。パイル糸の繊維径は、３２０μｍであった。パイル密度は、１５９，０００本／２５ｍｍ平方にした。バッキング基布には、たて・よこともメタアラミドのスパン糸を用いた。製織の後、シャーリング処理を行い、パイル部分を含む織物の厚さを３．８ｍｍとした。
【００１８】
比較例２
単糸径が２０．２μｍ（単糸繊度が７．４ｄｔｅｘ）、フィラメント数９０本のナイロンマルチフィラメントをパイル糸に用いてカットパイル織物を製織した。パイル糸としての繊維径は、１９０μｍであった。パイル密度は、１４０，０００本／２５ｍｍ平方にした。バッキング基布には、たて・よこともメタアラミドのスパン糸を用いた。製織後、シャーリング処理を行い、パイル部分を含む織物の厚さを３．８ｍｍとした。
【００１９】
上記の４サンプルについて、綿のじゅうたんを試験材とし、上記４サンプルを滑り片とした摩擦係数の測定をＪＩＳ  Ｋ  ７１２５に準じて行った。滑り片には２００ｇの荷重がかかるようにし、試験速度は実使用時に近づけるためにＪＩＳ記載条件から変更して６０００ｍｍ／ｍｉｎにした。測定には新東科学株式会社製の表面性測定機トライボギア  ＴＹＰＥ：ＨＥＩＤＯＮ−１４ＤＲを用いた。それぞれの静摩擦係数及び動摩擦係数の測定結果を表１に示す。これらより、比較例２に比べて、実施例１、２は静摩擦係数、動摩擦係数がともに低く、動作し始める際や動作中に必要な力が小さいことがわかった。
【００２０】
さらに、上記４サンプルについて、じゅうたんを試験材とし、それぞれ電気掃除機用吸込具に取り付け、１０，０００回往復直後のパイルの状態と、５分後のパイルの状態を観察した。掃除機用吸込具は２５０ｍｍ×１００ｍｍの大きさで、下部に２０ｍｍ×２５ｍｍのカットパイル織物を２片、中央付近に貼り付けた。往復距離は５００ｍｍとし、５００ｇの荷重がかかるようにした。それぞれの観察結果を表２に示す。実施例１と実施例２は従来品である比較例１に比べて良好であり比較例２に比べて遜色のないことが分かった。
【００２１】
【表１】
2005060852.tif 000003
【００２２】
【表２】
2005060852.tif 000004
【００２３】
【発明の効果】
本発明に係るカットパイル織物は、パイル糸にフッ素樹脂繊維とフッ素樹脂繊維以外の繊維とが合糸されて用いられているか、単糸径が２５〜４５μｍのフッ素樹脂繊維が主体として用いられているので、パイル糸面の摩擦係数が小さいばかりではなく、いわゆるパイル糸の腰が強く倒れにくいのでパイル面の滑り性を繰り返し利用する部材、とくに摺動部材用途に適合する。中でも前記の摺動部材１は、図１に例示されるように、電気掃除機用吸込具２の被掃除面に摺動接触する面３に好ましく取り付けられる。本発明に係るカットパイル織物を用いることで電気掃除機を使いやすく、具体的には吸込口４を軽く移動させ、とくに作動初期の操作力を軽くすることが可能である。
【図面の簡単な説明】
【図１】電気掃除機用吸込具の摺動面側斜視図
【符号の説明】
１：本発明に係る摺動部材        ２：電気掃除機用吸込具
３：被掃除面に摺動接触する面    ４：吸込口
【図１】
2005060852.tif 000005